СПОСОБ ИЗГОТОВЛЕНИЯ ЭЛЕКТРОДА ДЛЯ ЭЛЕКТРОЛИЗА ВОДНЫХ РАСТВОРОВ ХЛОРИДОВ ЩЕЛОЧНЫХ МЕТАЛЛОВ

2
1. Способ изготовления электрода для электролиза водных растворов хлоридов щелочных металлов, включающий предварительную обработку поверхности титановой основы электрода, нанесение на нее покрытия из терморазлагаемых компонентов, термообработку электрода в окислительной атмосфере, отличающийся тем, что после термообработки электрода поверхность покрытия обрабатывают 20-25%-ным водным раствором перекиси водорода распылением ее в количестве 80-140 г/м с последующей термообработкой при температуре 450-480°С.
2. Способ изготовления электрода по п.1, отличающийся тем, что термообработку в окислительной атмосфере осуществляют при температуре 300-500°С.
3. Способ изготовления электрода по п.1, отличающийся тем, что обработку поверхности покрытия перекисью водорода и термообработку электрода осуществляют, по меньшей мере, один раз.
4. Способ изготовления электрода по п.1, отличающийся тем, что покрытие состоит из смеси окислов титана, иридия, рутения при соотношении, вес.%: 50-52:30-32: 17-19 соответственно.
5. Способ изготовления электрода по п.4, отличающийся тем, что смесь окислов может содержать дополнительные компоненты - окислы олова и кобальта, при следующем соотношении компонентов, вес.%: окись титана - 48-51, окись иридия - 28-31, окись рутения - 16-18, окись олова - 2-3, окись кобальта - 0,5-1,5.